【事件の表示】
　特許第６５００８６８号発明「アルミニウム基材用グラビアインキおよび印刷物」の特許異議申立事件について、次のとおり決定する。
【結　論】
　特許第６５００８６８号の請求項１ないし６に係る特許を維持する。
【理　由】
第１　手続の経緯
　特許第６５００８６８号の請求項１〜６に係る特許についての出願は、平成２８年９月２６日に出願され、平成３１年３月２９日にその特許権の設定登録がされ、同年４月１７日に特許掲載公報が発行された。その後、その特許に対し、令和元年９月１３日に特許異議申立人坂田純子（以下、「申立人」という。）は特許異議の申立てを行った。
第２　本件発明
　特許第６５００８６８号の請求項１〜６に係る発明は、それぞれ、その特許請求の範囲の請求項１〜６に記載された事項により特定される次のとおりのものである（以下、請求項に記載された発明を、請求項の番号に従って「本件発明１」、「本件発明２」などといい、これらを総称して「本件発明」という。）。
「【請求項１】
顔料、バインダー樹脂、および有機溶剤を含有するアルミニウム基材用グラビアインキであって、前記バインダー樹脂が、酸価が１〜２５ｍｇＫＯＨ／ｇである塩化ビニル−酢酸ビニル共重合樹脂（Ａ）からなり、
有機溶剤が、ケトン系有機溶剤およびエステル系有機溶剤を含み、質量比（ケトン系有機溶剤／エステル系有機溶剤）が８５／１５〜５０／５０であることを特徴とする、アルミニウム基材用グラビアインキ。（ただし、磁性粉を含有する場合を除く。）
【請求項２】
２５℃におけるＢ型粘度計での粘度が４０〜５００ｃｐｓであることを特徴とする、請求項１に記載のアルミニウム基材用グラビアインキ。
【請求項３】
前記顔料は有機顔料からなることを特徴とする、請求項１または２に記載のアルミニウム基材用グラビアインキ。
【請求項４】
　塩化ビニル−酢酸ビニル共重合樹脂（Ａ）が、塩化ビニル由来の構造単位を６５〜９５質量％含有することを特徴とする、請求項１〜３いずれかに記載のアルミニウム基材用グラビアインキ。
【請求項５】
　アルミニウム基材が、アルミニウム箔、アルミニウム蒸着プラスチック基材、およびアルミニウム蒸着紙からなる群より選ばれる少なくとも一種である、請求項１〜４いずれかに記載のアルミニウム基材用グラビアインキ。
【請求項６】
　アルミニウム基材上に、請求項１〜５いずれかに記載のアルミニウム基材用グラビアインキから形成された印刷層を備えた印刷物。」
第３　申立理由の概要
１．申立人
　申立人は、証拠として、次の甲第１〜２０号証（以下、その番号に従って、「甲１」などという。）を提出し、下記の（理由１）〜（理由４）について主張している。
［証拠］
　甲１：特開２０１６−５５４７４号公報
　甲２：特開２０１６−６４６１１号公報
　甲３：ＷＡＣＫＥＲ社のビンノールＲ（当審注：○の中にＲ。以下、単に「(R)」又は「（登録商標）」などと記載する。）の２０１０年９月版の製品カタログ、写し及びその抄訳文
　甲４：ＷＡＣＫＥＲ社のビンノール（登録商標）の２０００年３月版の製品カタログ、写し及びその抄訳文
　甲５：特開昭４７−９２５５号公報
　甲６：特開昭５７−１２５２７５号公報
　甲７：特開平４−２０９６７２号公報
　甲８：特開２０１３−２１６７１５号公報
　甲９：特開昭６２−３６４７０号公報
　甲１０：特開２０１２−７６３５３号公報
　甲１１：特開２０１１−９３２９６号公報
　甲１２：特開平３−５０２５３号公報
　甲１３：特開２００２−６０６６１号公報
　甲１４：特開２０１３−２１３１０９号公報
　甲１５：特開２０１４−５４１５号公報
　甲１６：特開平９−１５７５５７号公報
　甲１７：特開平１１−１８９７３４号公報
　甲１８：特開平１１−２１７５１６号公報
　甲１９：特開２００６−２５７３３３号公報
　甲２０：特開２００６−２９１０４７号公報
［理由］
（理由１）特許法第２９条第２項
　本件発明１、４〜６は、甲１及び甲２のいずれか一方に記載された発明を主たる引用発明とし、甲３及び４のいずれか一方又は両方に基いて、当業者が容易に発明をすることができたものである。
　本件発明２は、甲１及び甲２のいずれか一方に記載された発明を主たる引用発明とし、甲３及び４のいずれか一方又は両方に記載された発明に基いて、又は、甲１及び甲２のいずれか一方を主たる引用例とし、甲３及び４のいずれか一方又は両方に記載された発明並びに甲１４に記載された発明に基いて、当業者が容易に発明をすることができたものである。
　本件発明３は、甲１及び甲２のいずれか一方に記載された発明を主たる引用発明とし、甲３及び４のいずれか一方又は両方に記載された発明並びに甲５〜７、１４及び１５に代表される周知技術に基いて、当業者が容易に発明をすることができたものである。
　よって、本件発明１〜６に係る特許は同法第１１３条第２号に該当し、取り消されるべきである。
（理由２）特許法第２９条第２項
　本件発明１、２、４〜６は、甲１及び甲２のいずれか一方に記載された発明を主たる引用発明とし、甲７〜１２に代表される周知技術、甲５〜７、１４及び１５に代表される周知技術、甲１３に記載された発明、甲１４に記載された発明、甲１５に記載された発明、甲５及び６のいずれか一方又は両方に記載された発明（必要に応じて、さらに、甲５、６及び１６〜２０に代表される周知技術）に基いて、当業者が容易に発明をすることができたものである。
　本件発明３は、甲１及び甲２のいずれか一方に記載された発明を主たる引用発明とし、甲７〜１２に代表される周知技術、甲５〜７、１４及び１５に代表される周知技術、甲１３に記載された発明、甲１４に記載された発明、甲１５に記載された発明、甲５及び６のいずれか一方又は両方に記載された発明、甲５〜７、１４及び１５に代表される周知技術（必要に応じて、さらに、甲５、６及び１６〜２０に代表される周知技術）に基いて、当業者が容易に発明をすることができたものである。
　よって、本件発明１〜６に係る特許は同法第１１３条第２号に該当し、取り消されるべきである。
（理由３）特許法第２９条第２項
　本件発明１、４〜６は、甲３及び甲４のいずれか一方に記載された発明を主たる引用発明とし、甲１、２及び７に代表される周知技術に基いて、当業者が容易に発明をすることができたものである。
　本件発明２は、甲３及び甲４のいずれか一方に記載された発明を主たる引用発明とし、甲１、２及び７に代表される周知技術に基いて、又は、甲３及び甲４のいずれか一方に記載された発明を主たる引用発明とし、甲１、２及び７に代表される周知技術に基いて、並びに甲１４に記載された発明に基いて、当業者が容易に発明をすることができたものである。
　本件発明３は、甲３及び甲４のいずれか一方に記載された発明を主たる引用発明とし、甲１、２及び７に代表される周知技術、並びに、甲５〜７、１４及び１５に代表される周知技術に基いて、当業者が容易に発明をすることができたものである。
　よって、本件発明１〜６に係る特許は同法第１１３条第２号に該当し、取り消されるべきである。
（理由４）特許法第３６条第６項第１号（サポート要件）
　本件特許の特許権者が平成３１年１月２８日付け意見書における参考比較例１−７（特に参考比較例２）で自ら述べているように、「質量比（ケトン系有機溶剤／エステル系有機溶剤）が８５／１５〜５０／５０」の範囲を少しでも超えてしまうと本件特許発明の効果が十分に奏されないことから、この上限値及び下限値は非常に重要となるところ、本件特許明細書の段落「００１８」の酸価の説明では、「酸性官能基が金属アルミニウム上の水素原子と水素結合することで密着性が改善するものと考察され、特に、塩化ビニル−酢酸ビニル共重合樹脂が酸価１〜２５ｍｇＫＯＨ／ｇを有する場合にアルミニウムとの密着性が飛躍的に向上する」と密着性の向上効果に言及しているのみである。
　一方、本件特許明細書の段落「００４１」のケトン系有機溶剤／エステル系有機溶剤の質量比の説明では、「ケトン系有機溶剤／エステル系有機溶剤が質量比で８５／１５〜５０／５０の範囲が保存安定性により優れる」と保存安定性に言及しているのみである。また、本件特許明細書の段落「００７１」（表３）によれば、確かに実施例に係る有機溶剤の特定の質量比の１点のみでは経時安定性、耐水性及び耐摩擦性の全てが良好である結果は示されているものの、実施例や、発明の詳細な説明からは、バインダーの酸価の範囲と、「質量比（ケトン系有機溶剤／エステル系有機溶剤）が８５／１５〜５０／５０」である混合溶剤の存在との間の相乗効果を確認することはできない。そして、参考実施例２及び参考実施例３は、本件特許明細書の段落「００４１」の「ケトン系有機溶剤／エステル系有機溶剤が質量比で８５／１５〜５０／５０の範囲」の上限値及び下限値を追加したものであるが、本件特許明細書中に開示されている当該範囲を選択する効果は、上記のように「保存安定性により優れる」ことが開示されているのみであって、「ケトン系有機溶剤／エステル系有機溶剤が質量比で８５／１５」の場合、及び「ケトン系有機溶剤／エステル系有機溶剤が質量比で５０／５０」の場合についての「改善効果の程度」や、「バインダーの酸価の範囲と、混合溶剤の存在との間の相乗効果」についても何ら記載も示唆もない。
　すなわち、本件特許明細書の実施例では、「質量比（ケトン系有機溶剤／エステル系有機溶剤）が８５／１５」である場合や、「質量比（ケトン系有機溶剤／エステル系有機溶剤）が５０／５０」である場合にまで、実施例に記載された質量比と同様に、本件特許明細書の段落「００１２」に記載の「経時安定性が良好であり、アルミニウム基材への密着性および耐摩擦性が良好である、アルミニウム基材用グラビアインキを提供することができた」とする発明の効果が奏されることは何ら示されておらず、本件特許明細書の発明の詳細な説明からも「質量比（ケトン系有機溶剤／エステル系有機溶剤）が８５／１５〜５０／５０」の範囲全体でそのような効果が奏されることを読み取ることができない。
　以上より、本件発明１及び本件発明１を引用する本件発明２〜６については、出願時の技術常識に照らしても、請求項に係る発明の範囲まで、発明の詳細な説明に開示された内容を拡張ないし一般化できるとはいえないことから、特許法第３６条第６項第１号のいわゆるサポート要件を満たしていない。
　よって、本件発明１〜６に係る特許は同法第１１３条第４号に該当し、取り消されるべきである。
第４　甲１〜４の記載と甲１〜４に記載された発明（甲１〜４発明）
１．甲１〜４の記載
（１）甲１
　甲１には、「積層体」（発明の名称）について、次の記載がある。
「【特許請求の範囲】
【請求項１】
アルミニウム箔上に、塩化ビニル・酢酸ビニル系共重合樹脂とアルミナ・シリカ処理のルチル型酸化チタンを含有する白着色層を有する積層シート。」
「【技術分野】
【０００１】
　本発明は、主にＰＴＰ包装体の蓋材に用いられる積層シートに関する。
【背景技術】
【０００２】
　錠剤，カプセル剤などの医薬品の包装には、ＰＴＰ包装体（プレススルーパック）が用いられることが多い。ＰＴＰ包装体は、例えばポリ塩化ビニルやポリプロピレンなどからなる底材の収納凹部に医薬品を個別に収納し、アルミニウム箔などからなる蓋材で被覆されている。」
「【０００４】
　ＰＴＰ包装体の蓋材には視認性や前記バーコードなどの読み取りを良好にするため、アルミニウム箔上に白着色層を設けて、その上にバーコードの印刷を施すことがよく行われている（例えば、特許文献１〜４）。」
「【発明が解決しようとする課題】
【０００６】
　ＰＴＰ包装体は蓋材を貼り合わせた後で所定の大きさに打ち抜く必要があるが、その際、長時間の連続打ち抜きによって打抜刃の摩耗が徐々に進行する現象が発生している。本発明はこの打抜刃の摩耗を防ぎ、耐用時間の向上を図ろうとするものである。」
「【００１１】
　本発明における白着色層は、塩化ビニル・酢酸ビニル系共重合樹脂とアルミナ・シリカ処理されたルチル型酸化チタンを含む。
　アルミナ・シリカ処理されたルチル型酸化チタンの白着色層における割合は、一般的にバーコードリーダーによるバーコードの読み取り適性を考慮すると２０重量％〜６０重量％であり、好ましくは３０重量％〜５０重量％である。また、平均粒径は０.１〜0.4μｍのものが好ましい。平均粒径は、電子顕微鏡法による。
塩化ビニル・酢酸ビニル系共重合樹脂は、バインダーとして用いられる。塩化ビニル・酢酸ビニル系共重合樹脂は、例えば日信化学 ＳＯＬＢＩＮ Ｃ、ＷＡＣＫＥＲ Ｅ１５／４０Ａ ＴＦ 等として、販売されている。
　また白着色層は乾燥時の塗布量で、一般に１．０ｇ／ｍ２〜４．０ｇ／ｍ２でアルミニウム箔上に形成されていることが好ましい。
　白着色層をアルミニウム箔上に形成するには、従来公知の方法で形成することができ、例えば、グラビア印刷、オフセット印刷、ＵＶ塗装などで形成することができる。
【００１２】
　ＰＴＰ包装体の蓋材用包装シートは、アルミニウム箔の裏面側に、ヒートシール層を形成することができ、印刷層上に、オーバープリント（ＯＰ）層を形成することができる。
　ヒートシール層は、包装シートを、底材に溶着させるための層である。ヒートシール層は従来公知のＰＴＰ包装体のヒートシール層に用いられるもので形成することができ、例えば、下記に示した底材と同一の樹脂を混合した同一の樹脂を混合したものを主剤とする樹脂コート剤を使用し、グラビアコートなどで塗布して形成することができる。ヒートシール層のコート量は、特に限定するものはないが、単位面積当たり２ｇ／ｍ２〜５ｇ／ｍ２、好ましくは２．５ｇ／ｍ２〜４．０ｇ／ｍ２で形成することができる。」
「【００１９】
実施例１（インキの評価：バインダーが塩化ビニル・酢酸ビニル系共重合樹脂）
　バインダーが塩化ビニル・酢酸ビニル系共重合樹脂の場合、アルミナ処理のものが当社の現行品として用いられている。
　アルミナ処理とアルミナ・シリカ処理の各酸化チタン：２０ｇ、塩化ビニル・酢酸ビニル系共重合樹脂：１５ｇ、トルエン：１５ｇ、メチルエチルケトン（ＭＥＫ）：５０ｇをそれぞれ１３０ｍｌガラス瓶に配合し、１．８ｍｍチタニアビーズを１００ｇ加えて試験用分散機にて各酸化チタンの分散を行い、白インキを作製した。
　これらの白インキの経時安定性と硬質アルミニウム箔上での白さ（隠蔽性）の比較を行った結果、経時安定性はいずれも安定で、白さ（隠蔽性）はアルミナ・シリカ処理のほうが高かった。経時安定性は、４０℃恒温槽で３０日間保存してゲル化するか否かをみた。隠蔽性は目視による。」
「【００２１】
　現行のアルミナ処理とアルミナ・シリカ処理の酸化チタンで作製した白インキを１７５線／ｉｎのグラビアベタ版で硬質アルミ箔艶面への展色を行った。アルミナ・シリカ処理の酸化チタンで作製した白インキは、現行のアルミナ処理による酸化チタンの白インキと比較して白さ（隠蔽性）が高く、表２で示したように白着色層中の酸化チタン含有量を半減しても、現行品と同程度の白さ（隠蔽性）が得られた。・・・」
（２）甲２
　甲２には、「積層体」（発明の名称）について、次の記載がある。
「【特許請求の範囲】
【請求項１】
アルミニウム箔上に、アルミナ・ジルコニア処理のルチル型酸化チタンを含有する白着色層を有する積層シート」
「【技術分野】
【０００１】
　本発明は、主にＰＴＰ包装体の蓋材に用いられる積層シートに関する。
【背景技術】
【０００２】
　錠剤，カプセル剤などの医薬品の包装には、ＰＴＰ包装体（プレススルーパック）が用いられることが多い。ＰＴＰ包装体は、例えばポリ塩化ビニルやポリプロピレンなどからなる底材の収納凹部に医薬品を個別に収納し、アルミニウム箔などからなる蓋材で被覆されている。」
「【０００４】
　ＰＴＰ包装体の蓋材には視認性や前記バーコードなどの読み取りを良好にするため、アルミニウム箔上に白着色層を設けて、その上にバーコードの印刷を施すことがよく行われている（例えば、特許文献１〜４）。」
「【発明が解決しようとする課題】
【０００６】
　ＰＴＰ包装体は蓋材を貼り合わせた後で所定の大きさに打ち抜く必要があるが、その際、長時間の連続打ち抜きによって打抜刃の摩耗が徐々に進行する現象が発生している。本発明はこの打抜刃の摩耗を防ぎ、耐用時間の向上を図ろうとするものである。」
「【００１２】
　ＰＴＰ包装体の蓋材用包装シートは、アルミニウム箔の裏面側に、ヒートシール層を形成することができ、印刷層上に、オーバープリント（ＯＰ）層を形成することができる。
　ヒートシール層は、包装シートを、底材に溶着させるための層である。ヒートシール層は従来公知のＰＴＰ包装体のヒートシール層に用いられるもので形成することができ、例えば、下記に示した底材と同一の樹脂を混合したものを主剤とする樹脂コート剤を使用し、グラビアコートなどで塗布して形成することができる。ヒートシール層のコート量は、特に限定するものはないが、単位面積当たり２ｇ／ｍ２〜５ｇ／ｍ２、好ましくは２．５ｇ／ｍ２〜４．０ｇ／ｍ２で形成することができる。」
「【００２２】
実施例３（インキの評価：バインダーが塩化ビニル・酢酸ビニル系共重合樹脂）
　バインダーが塩化ビニル・酢酸ビニル系共重合樹脂の場合、アルミナ処理のものが当社の現行品として用いられている。
　アルミナ処理とアルミナ・ジルコニア処理の各酸化チタン：２０ｇ、塩化ビニル・酢酸ビニル系共重合樹脂：１５ｇ、トルエン：１５ｇ、メチルエチルケトン（ＭＥＫ）：５０ｇをそれぞれ１３０ｍｌガラス瓶に配合し、１．８ｍｍチタニアビーズを１００ｇ加えて試験用分散機にて各酸化チタンの分散を行い、白インキを作製した。
　これらの白インキの経時安定性と硬質アルミニウム箔上での白さ（隠蔽性）の比較を行った結果、経時安定性はいずれも良好で、白さ（隠蔽性）はアルミナ・ジルコニア処理のほうが高かった。」
「【００２４】
　現行のアルミナ処理とアルミナ・ジルコニア処理の酸化チタンで作製した白インキをザーンカップ＃３で各１５秒に溶剤希釈し、１７５線／ｉｎのグラビアベタ版で硬質アルミ箔艶面への展色を行った。アルミナ・ジルコニア処理の酸化チタンで作製した白インキは、現行のアルミナ処理による酸化チタンの白インキと比較して白さ（隠蔽性）が高く、表４で示した白着色層中の酸化チタン含有量を半減しても、現行品と同程度の白さ（隠蔽性）が得られた。・・・」
（３）甲３（下線は、当審が付与した。）
　甲３には、「VINNOL(R) SURFACE COATING RESINS VINYL CHLORIDE COPOLYMERS AND TERPOLYMERS（当審仮訳：ビンノール（登録商標）表面コーティング樹脂塩化ビニル共重合体及び三元重合体。以下、英文の（）内は当審仮訳）」について、次の記載がある。
「VINNOL(R) resins containing carboxyl groups, the VINNOL(R) M grades, are terpolymers of vinyl chloride, vinyl acetate and dicarboxylic acids 
（カルボキシル基を含むビンノール（登録商標）樹脂、ビンノール（登録商標）Ｍグレードは、塩化ビニル、酢酸ビニル及びジカルボン酸の三元重合体である。）」（４頁中２６〜２９行）
「These cross-linking systems show increased thermomechanical resistance and, depending on the extent of cross-linking, improved surface hardness and abrasion resistance. 
（これらの架橋系は、増大した熱機械的耐性を示し、そして架橋の程度に応じて、増大した表面硬度および耐摩耗性を示す）」（５頁左下から５行〜末行）
「with carboxyl groups　（カルボキシル基を有するもの）
　
E15/45M：
　Vinyl chloride % by wt （塩化ビニルの重量％）：８４．０±１．０
　Vinyl acetate % by wt（酢酸ビニルの重量％）：１５．０±１．０
　Other monomers% by wt（他のモノマーの重量％）：約１．０
　Acid value mg KOH/g polymer（
酸価　mg KOH/g）：７．５±１．５
　
H15/45M ：
　Vinyl chloride % by wt （塩化ビニルの重量％）：８４．０±１．０
　Vinyl acetate % by wt（酢酸ビニルの重量％）：１５．０±１．０
　Other monomers% by wt（他のモノマーの重量％）：約１．０
　Acid value mg KOH/g polymer
（酸価　mg KOH/g）：７．０±１．５
　
M15/45M Special：
　Vinyl chloride % by wt （塩化ビニルの重量％）：８４．０±１．０
　Vinyl acetate % by wt（酢酸ビニルの重量％）：１５．０±１．０
　Other monomers% by wt（他のモノマーの重量％）：約０．５
　Acid value mg KOH/g polymer（
酸価　mg KOH/g）：４．５±１．５
　
H30/48 M：
　Vinyl chloride % by wt （塩化ビニルの重量％）：７０．０±１．０
　Vinyl acetate % by wt（酢酸ビニルの重量％）：２９．０±１．０
　Other monomers% by wt（他のモノマーの重量％）：約１．０
　Acid value mg KOH/g polymer
（酸価　mg KOH/g）：７．０±１．５
with hydroxyl groups （ヒドロキシル基を有するもの）
　E15/40 A：
　Vinyl chloride % by wt （塩化ビニルの重量％）：８４．０±１．０
　Vinyl acetate % by wt（酢酸ビニルの重量％）：（空白）
　Other monomers% by wt（他のモノマーの重量％）：約１６．０
　Acid value mg KOH/g polymer（酸価　mg KOH/g）：（空白）」（６頁（表））。
「ビンノール（登録商標）Ｅ１５／４５Ｍ」、「ビンノール（登録商標）Ｈ１５／４５Ｍ」、「ビンノール（登録商標）Ｈ１５／４５Ｍ　ｓｐｅｃｉａｌ」、「ビンノール（登録商標）Ｈ３０／４８Ｍ」について、「Application（応用分野）」の欄において、「Metal coating（金属コーティング）」、「Protective coatings for metallized film （金属化されたフィルムの保護コーティング）」が、いずれも「●（Recommended（推奨））」であり、「Printing Inks, Gravure printing（グラビア印刷用の印刷インキ）」が、「●（Recommended（推奨））」又は「○（Suitable（適する））」が記載されている
「VNNOL(R) surface coating resins without functional groups adhere outstandingly to porous and absorbent substrates, such as paper and wood, but they only bond well to metal substrates if modified with VINNOL(R) resins containing carboxyl groups (VTNNOL(R) M grades)
（官能基を有さないビンノール（登録商標）表面コーティング樹脂は、紙や木などの多孔質および吸収性基材に非常によく接着するが、
カルボキシル基を含むビンノール（登録商標）樹脂で変性した場合にのみ金属基材によく接着する（ビンノール（登録商標）Ｍグレード）
「VINNOL(R) surface coating resins with carboxyl groups(VINNOL(R) M grades)
VINNOL(R) surface coating resins with carboxyl groups (vinyl chloride/vinyl acetate/dicarboxylic acid-based terpolymers) adhere outstandingly to ferrous and non-ferrous metals. 
（カルボキシル基を有するビンノール（登録商標）表面コーティング樹脂（ビンノール（登録商標）Ｍグレード
カルボキシル基を有するビンノール（登録商標）表面被覆樹脂（塩化ビニル／酢酸ビニル／ジカルボン酸ベースのタ−ポリマー）は、鉄及び非鉄金属に著しく付着する。）」（２１頁左１〜７行）
「The brochure "VINNOL(R) SURFACE COATING RESINS - VINYL CHLORIDE CO- AND TERPOLYMERS" describes the properties, application areas and advantages that VINNOL(R) offers for the formulation of
- Industrial coatings,
- Printing inks and
- Heat-sealable and heat-seal-resistant
coatings for aluminum foil
　（その特性、その適用分野及びビンノール（登録商標）が提供する以下の配合の利点について説明する：
　−工業用コーティング、
　−印刷インキ、
　−アルミホイル用のヒートシール可能な及びヒートシール耐性コーティング）」（３頁）
「VINNOL(R) SURFACE COATING RESINS FOR PRINTING INKS　（印刷インキ用ビンノール（登録商標）表面コーティング樹脂）」（２４頁上）
「This section details the uses of VINNOL(R) surface coating resins as binders for the formulation of printing inks （この項では、印刷インキを配合するためのバインダーとしてのビンノール（登録商標）表面コーティング樹脂の使用法が詳説させる。）」（２４頁左）
「Vinyl chloride copolymers generally offer:- High toughness and permanent flexibility,
- High abrasion resistance,
- High water and chemical resistance,
- Flame retardance,
- Good solubility and ease of processing
・・・
They are therefore the main binders for formulating:
- Screen-printing inks,
- Gravure inks,
- InkJet inks,
- Transfer printing inks, as well as
- Overprint varnishes
　（塩化ビニル共重合体は一般に以下を提供する：
−高い靭性と恒久的な柔軟性、
−高い耐摩耗性、
−高い耐水性及び耐薬品性、
−難燃性、
−優れた溶解性及び加工の容易さ）
・・・
それ故、以下を形成するための主なバインダーである：
　スクリーン印刷インキ、
　
グラビアインキ
　インクジェットインク、
　印刷インキの転写、
　オーバープリントワニス）」（２４頁中１〜１８行）
「FORMULATION OF INKS BASED ON VINNOL(R) SURFACE COATING RESINS
VINNOL(R) E grades are produced by emulsion polymerization and are therefore particularly suitable for formulating pigmented systems for pigment concentrates and for milling pigments that are hard to disperse. 
・・・
Printing inks based on VINNOL(R) surface coating resins may be pigmented by-Milling the pigments in the binder solution(varnish) and
-Blending with pigment preparations
・・・
Among the best solvents for VINNOL(R) surface coating resins are ketones and esters. Detailed information on solubility is contained in the solubility tables for VINNOL(R) surface coating resins on pages 12-15 
（ビンノール（登録商標）表面コーティング樹脂をベースにしたインクの調合
ビンノール（登録商標）Ｅグレードは乳化重合で製造されているため、顔料濃縮物や分散しにくい顔料を粉砕することによる顔料配合系に特に適している。
・・・
ビンノール（登録商標）表面コーティング樹脂をベースにした印刷インキは、下記によって顔料が含有されてもよい：
　−バインダー溶液（ニス）中の顔料を粉砕すること、及び、
　−
顔料配合物と混合すること
・・・
ビンノール（登録商標）表面コーティング樹脂に最適な溶剤は、ケトンとエステルである。溶解性に関する詳細な情報は、１２〜１５ページのビンノール（登録商標）表面コーティング樹脂の溶解性表に記載されている。）」（２５頁中１〜２６行）
「VINNOL(R) surface coating resins with carboxyl groups (VINNOL(R) M grades)　VINNOL(R) surface coating resins with carboxyl groups (vinyl chloride/vinyl acetate/dicarboxylic acid-based terpolymers)adhere outstandingly to ferrous and non-ferrous metals. This property and the possibility of blending the VINNOL(R) M grades with VINNOL(R) surface coating resins without functional groups and low K value allows the formulation of screen-printing and gravure inks for metals.
（
カルボキシル基を有するビンノール（登録商標）表面コーティング樹脂（ビンノール（登録商標）Ｍグレード
カルボキシル基を有するビンノール（登録商標）表面コーティング樹脂（
塩化ビニル／酢酸ビニル／ジカルボン酸ベースの三元重合体
「VINNOL(R)-BASED HEAT-SEALABLE COATINGS FOR ALUMINUM FOIL
By virtue of its special properties,
・・・
- outstanding adhesion to aluminum
- ・・・the VINNOL(R) M range (VTNNOL(R) resins containing carboxyl groups), is an ideal binder for heat-sealable coatings for aluminum foil in the packaging sector. 
（アルミホイル用のビンノール（登録商標）をベースとするヒートシール可能なコーティング
−アルミニウムへの優れた接着性を有する
−・・・
ビンノール（登録商標）Ｍの種類
アルミ箔のヒートシール可能なコーティングに理想的なバインダーである
「Solvents
In the application areas mentioned above, VINNOL(R) H15/45 M is usually applied as a 20 % solution in methylethyl ketone (MEK)or 1/1 mixtures of methyl ethyl ketone/ethyl acetate. Ethyl acetate alone or acetone may also serve as solvent. However, these solvents have slightly less solvent power than methyl ethyl ketone and yield solutions that are more viscous. 
（溶剤　
上記した応用において、
ビンノール（登録商標）Ｈ１５／４５Ｍは、通常、メチルエチルケトン（ＭＥＫ）又はメチルエチルケトン／酢酸エチルの１／１混合物中の２０％溶液として適用される
（４）甲４
　甲４には、「Vinnol(R) Surface-Coating Resins Vinyl Chlorid Co- and Terpolymers （ビンノール（登録商標）表面コーティング樹脂　塩化ビニル共−及び三元重合体）」（表紙）について、次の記載がある。
「It also provides details of their properties, scope of use and advantages that they offer in the formulation of
- Industrial coatings,
- Printing inks and
- Heat-sealable and heat-seal-resistant coatings for aluminum foil
（その特性、その使用範囲及びビンノール（登録商標）が提供する以下の配合の利点の詳細についても説明する：
−工業用コーティング
−印刷インキ
−アルミホイル用のヒートシール可能な、及び、ヒートシール耐性コーティング）」（１頁）
「Carboxylgroups containing Vinnol(R) resins, the Vinnol(R) M grades, are terpolymers of vinyl chloride, vinyl acetate and dicarboxylic acids.
（カルボキシル基を含むビンノール（登録商標）樹脂、ビンノール（登録商標）Ｍグレードは、塩化ビニル、酢酸ビニル及びジカルボン酸の三元重合体）」（３頁左２３〜２５行）
「Polymer products that contains a dicarboxylic acid in addition to vinyl chloride and vinyl acetate exhibit excellent adhesion, particularly to metallic substrates.
（塩化ビニルおよび酢酸ビニルに加えてジカルボン酸を含有するポリマー製品は、特に金属基材に対して優れた接着性を示す）」（３頁右１５〜１８行）」
「At any rate, crosslinking systems undergo an increase in thermo-mechanical 
resistance and, depending on the extent of cross-linking, in surface
hardness and abrasion resistance.
（どのような比であれ、架橋系は、増大した熱機械的耐性を示し、そして架橋の程度に応じて、増大した表面硬度および耐摩耗性を示す」（３頁右下から４〜末行）」
「with carboxyl groups　（カルボキシル基を有するもの）
　
E15/45M：
　Vinyl chloride % by wt （塩化ビニルの重量％）：８４．０±１．０
　Vinyl acetate % by wt（酢酸ビニルの重量％）：１５．０±１．０
　Other monomers% by wt（他のモノマーの重量％）：約１．０
　Acid value mg KOH/g polymer（酸価　mg KOH/g）：７．５±１．５
　E15/48M：
　Vinyl chloride % by wt （塩化ビニルの重量％）：８５．６±１．０
　Vinyl acetate % by wt（酢酸ビニルの重量％）：１３．７±１．０
　Other monomers% by wt（他のモノマーの重量％）：約０．７
　Acid value mg KOH/g polymer（酸価　mg KOH/g）：７．５±１．５
　H15/45M ：
　Vinyl chloride % by wt （塩化ビニルの重量％）：８４．０±１．０
　Vinyl acetate % by wt（酢酸ビニルの重量％）：１５．０±１．０
　Other monomers% by wt（他のモノマーの重量％）：約１．０
　Acid value mg KOH/g polymer（酸価　mg KOH/g）：７．０±１．５」
「Main fields of appliaction
 Metal paints, ・・・, printing inks(gravure, silk-screen)
（主な用途 金属ペンキ・・・印刷インキ（グラビア、シルクスクリーン））」（６頁（表））。」
「E15/45M、E15/48M、H15/45M」について、
「Ketones、Ester」が「Soluble（可溶）又はPartially soluble（一部可溶）」（８、９頁表）
「Vinnol(R) surface-coating resins for printing inks
This section describes the usages of Vinnol(R) surface-coating resins as binders for the formulation of printing inks.
・・・
Vinyl chloride copolymers generally offer:
- High toughness and permanent flexibility
- High abrasion resistance
- High water and chemical resistance
- Flame retardance
- Good solubility and ease of processing
・・・
They are therefore the main binders for formulating:
- Screen-printing inks
- Gravure inks
- Transfer printing inks, as well as
- Overprint varnishes
（印刷インキ用ビンノール（登録商標）表面コーティング樹脂
　この項では、印刷インキを配合するためのバインダーとしてのビンノール（登録商標）表面コーティング樹脂の使用法について記載する。
塩化ビニル共重合体は一般に以下を提供する：
　−高い靭性と恒久的な柔軟性
　−高い耐摩耗性
　−高い耐水性及び耐薬品性
　−難燃性
　−優れた溶解性及び加工の容易さ
・・・
それ故、以下を形成するための主なバインダーである：
　スクリーン印刷インキ
　グラビアインキ
　印刷インキの転写
　オーバープリントワニス）」（１６頁左）
「Formulation of inks based on Vinnol(R) surface-coating resins 
・・・
Printing inks based on Vinnol(R) surface-coating resins may be pigmented by
- Milling the pigments in the binder solution (varnish) and
- Blending with pigment preparations
（ビンノール（登録商標）表面コーティング樹脂をベースにしたインクの調合
・・・
ビンノール（登録商標）表面コーティング樹脂をベースにした印刷インキは、下記によって顔料が含有されてもよい：
　−バインダー溶液（ニス）中の顔料を粉砕すること、及び、
　一顔料配合物と混合すること）」（１７頁左）
「Vinnol(R) surface-coating resins with carboxyl groups (Vinnol(R) M grades)
Vinnol(R) surface-coating resins with carboxyl groups (vinyl chloride/vinyl acetate/dicarboxylic acid-based terpolymers) adhere outstandingly to ferrous and non-ferrous metals. This property and the possibility of blending the Vinnol(R) M grades with Vinnol(R) surface-coating resins without functional groups and low K-value allows the formulation of screen-printing and gravure inks for metals.
（カルボキシル基を有するビンノール（登録商標）表面コーティング樹脂（ビンノール（登録商標）Ｍグレード）
カルボキシル基を有するビンノール（登録商標）表面コーティング樹脂（塩化ビニル／酢酸ビニル／ジカルボン酸ベースの三元重合体）は、鉄および非鉄金属に非常によく接着する。この特性、ビンノール（登録商標）Ｍグレートの、官能基を有さないビンノール（登録商標）表面コーティング樹脂とのブレンドの可能性及び低いＫ直は、金属用のスクリーン印刷及びグラビアインキの配合を可能とする。）」（１８頁左１〜１０行）
「Vinnol(R)-based heat-sealable coatings for aluminum foil
By virtue of its special properties, namely:
Outstanding adhesion to aluminum
・・・
the Vinnol(R) M range (carboxyl groups containing Vinnol(R) resins), whether alone or in combination with the Vinnol? H range, is an ideal binder for heat- sealable coatings for aluminum foil in the packaging sector.
（アルミホイル用のビンノール（登録商標）をベースとするピートシール可能なコーティング
　その特別な特性のために、
　アルミニウムへの優れた接着性
・・・
　ビンノール（登録商標）Ｍの種類（カルボキシル基を含むビンノール（登録商標）樹脂）は、単独で、又はビンノール（登録商標）Ｈの種類と組み合わせて、包装分野のアルミ箔のヒートシール可能なコーティングに理想的なバインダーである）」（１９頁右１〜１５行）
「Solvents
In this application areas mentioned above, Vinnol(R) H 15/45 M is usually applied as a 20% solution in methyl ethyl ketone(MEK)or 1/1 mixtures of methyl ethyl ketone/ethyl acetate. Ethyl acetate or acetone may also serve as the sole solvent. However, these solvents have slightly less solvent power than methyl ethyl ketone and yield solutions that are more viscous. 
（溶剤　
上記した応用において、ビンノール（登録商標）Ｈ１５／４５Ｍは、通常、メチルエチルケトン（ＭＥＫ）又はメチルエチルケトン／酢酸エチルの１／１混合物中の２０％溶液として適用される。
酢酸エチル単独またはアセトンも溶媒として有用でありうる。しかしながら、これらの溶媒はメチルエチルケトンよりもわずかに低い溶解力を有し、より粘稠な溶液を生じる。」（２１頁右３〜１０行）
２．甲１〜４に記載された発明（甲１〜４発明）
（１）甲１に記載された発明（甲１発明）
　甲１の【００１９】に記載された実施例１の白インキは、「アルミナ処理とアルミナ・シリカ処理の各酸化チタン：２０ｇ、塩化ビニル・酢酸ビニル系共重合樹脂：１５ｇ、トルエン：１５ｇ、メチルエチルケトン（ＭＥＫ）：５０ｇをそれぞれ１３０ｍｌガラス瓶に配合し、１．８ｍｍチタニアビーズを１００ｇ加えて試験用分散機にて各酸化チタンの分散を行い、白インキを作製した。」ものである
　また、「これらの白インキの経時安定性と硬質アルミニウム箔上での白さ（隠蔽性）の比較を行った」（【００１９】）ことから、甲１の実施例１の白インキは、硬質アルミニウム箔用といえる。
　そうすると、甲１の実施例１として次の白インキが記載されていると認められる。
「アルミナ処理又はアルミナ・シリカ処理の酸化チタン：２０ｇ、
　塩化ビニル・酢酸ビニル系共重合樹脂：１５ｇ、
　トルエン：１５ｇ、及び、
　メチルエチルケトン（ＭＥＫ）：５０ｇを含む、
　硬質アルミニウム箔用白インキ」（以下、「甲１発明」という。）
（２）甲２に記載された発明（甲２発明）
　甲２の【００２２】に記載された実施例３の白インキは、「アルミナ処理とアルミナ・ジルコニア処理の各酸化チタン：２０ｇ、塩化ビニル・酢酸ビニル系共重合樹脂：１５ｇ、トルエン：１５ｇ、メチルエチルケトン（ＭＥＫ）：５０ｇをそれぞれ１３０ｍｌガラス瓶に配合し、１．８ｍｍチタニアビーズを１００ｇ加えて試験用分散機にて各酸化チタンの分散を行い、白インキを作製した。」ものであり、「これらの白インキの経時安定性と硬質アルミニウム箔上での白さ（隠蔽性）の比較を行った」（【００２３】）るから、甲２の実施例３の白インキは、硬質アルミニウム箔用といえる。
　そうすると、甲２には、実施例３として次の白インキが記載されていると認められる。
「アルミナ処理又はアルミナ・ジルコニア処理の酸化チタン：２０ｇ、
　塩化ビニル・酢酸ビニル系共重合樹脂：１５ｇ、
　トルエン：１５ｇ、及び、
　メチルエチルケトン（ＭＥＫ）：５０ｇを含む、
　硬質アルミニウム箔用白インキ」（以下、「甲２発明」という。）　
（３）甲３に記載された発明（甲３発明）
　甲３の上記１（３）の３０頁左３〜１３行の当審仮訳の下線部の記載から、甲３には、ビンノール（登録商標）Ｈ１５／４５Ｍは、塩化ビニル／酢酸ビニル／ジカルボン酸ベースの三元重合体であって、酸価が７．０±１．５mg KOH/gであり、メチルエチルケトン（ＭＥＫ）又はメチルエチルケトン／酢酸エチルの１／１混合物中の２０％溶液として適用されることが記載されている。
　なお、甲３の２４頁中には、ビンノール（登録商標）表面コーティング樹脂は、グラビアインクの主なバインダーであることが記載され、同２５頁中１〜２６行には、ビンノール（登録商標）表面コーティン樹脂をベースとした印刷インキは、顔料配合物と混合されることが記載され、同２７頁上中には、アルミ箔のヒートシール可能なコーティングに理想的なバインダーであることが記載されている（上記１（３）の当審仮訳の下線部を参照されたい。）。
　そうすると、甲３には、メチルエチルケトン／酢酸エチルの１／１混合物中の２０％溶液として適用されるビンノール（登録商標）Ｈ１５／４５Ｍの溶液として、
「メチルエチルケトン／酢酸エチルの１／１混合物の２０％溶液として適用される塩化ビニル／酢酸ビニル／ジカルボン酸ベースの三元重合体であり、酸価が７．０±１．５mg KOH/gであるビンノール（登録商標）Ｈ１５／４５Ｍの溶液」（以下、「甲３発明」という。）が記載されていると認められる。
（４）甲４に記載された発明（甲４発明）
　甲４についても、甲３同様に、
「メチルエチルケトン／酢酸エチルの１／１混合物の２０％溶液として適用される塩化ビニル／酢酸ビニル／ジカルボン酸ベースの三元重合体であり、酸価が７．０±１．５mg KOH/gであるビンノール（登録商標）Ｈ１５／４５Ｍの溶液」（以下、「甲４発明」という。）が記載されていると認められる。
第５　当審の判断
１．（理由１）〜（理由３）について
（１）本件発明１について
　ア　甲１発明を主引用発明とした場合
　甲１発明の「アルミナ処理又はアルミナ・シリカ処理の酸化チタン」は、本件発明１の「顔料」に相当する。
　また、甲１発明の「塩化ビニル・酢酸ビニル系共重合樹脂」は、本件発明１の「バインダー樹脂」であって、「塩化ビニル−酢酸ビニル共重合樹脂（Ａ）」に相当する。
　そして、甲１発明の「トルエン」及び「メチルエチルケトン（ＭＥＫ）」は、本件発明１の「有機溶剤」に相当し、甲１発明の「メチルエチルケトン（ＭＥＫ）」は、本件発明１の「ケトン系有機溶剤」に相当する。
　また、本件発明１の「アルミニウム基材用グラビアインキ」と甲１発明の「白インキ」とは「インキ」である点で共通する。
　なお、甲１発明は、磁性粉を含有していない。
　そうすると、本件発明１と甲１発明とは、
「顔料、バインダー樹脂、および有機溶剤を含有するインキであって、前記バインダー樹脂が、塩化ビニル−酢酸ビニル共重合樹脂（Ａ）からなり、
有機溶剤が、ケトン系有機溶剤を含む、インキ。（ただし、磁性粉を含有する場合を除く。）」である点で一致し、次の点で相違が認められる。
（相違点１）
　インキの用途について、本件発明１は、「アルミニウム基材用グラビアインキ」であるのに対し、甲１発明のインキは、「硬質アルミニウム箔用」である点。
（相違点２）
　塩化ビニル−酢酸ビニル共重合樹脂（Ａ）の酸価について、本件発明１は、「１〜２５ｍｇＫＯＨ／ｇ」であるのに対し、甲１発明の塩化ビニル・酢酸ビニル系共重合樹脂の酸価は不明な点。
（相違点３）
　有機溶剤について、本件発明１は、エステル系有機溶剤を含み、質量比（ケトン系有機溶剤／エステル系有機溶剤）が８５／１５〜５０／５０であるのに対し、甲１発明は、エステル系有機溶剤を含まない点。
　ここで、事案に鑑み、まず、相違点２について検討する。
　甲１の【００１１】には、「塩化ビニル・酢酸ビニル系共重合樹脂」として「日信化学 ＳＯＬＢＩＮ Ｃ、ＷＡＣＫＥＲ Ｅ１５／４０Ａ ＴＦ」が唯一例示されているが、甲３の６頁の表には、「Ｅ１５／４０Ａ」は、ヒドロキシル基を有するものに分類され、カルボキシル基を有するものではなく、酸価は示されていない。
　よって、甲１発明の塩化ビニル・酢酸ビニル系共重合樹脂の酸価は、本件発明１と相違するものであり、また、甲１には、本件発明１の塩化ビニル−酢酸ビニル系共重合樹脂を用いることについて、示唆されていないと解するのが妥当である。
　また、甲１には、「錠剤，カプセル剤などの医薬品の包装には、ＰＴＰ包装体（プレススルーパック）が用いられることが多」（【０００２】）く、「本発明は、主にＰＴＰ包装体の蓋材に用いられる積層シートに関する」（【０００１】）ものであり、「ＰＴＰ包装体は、」「アルミニウム箔などからなる蓋材で被覆されている」（【０００２】）ことが記載されている。
　また、甲１には、「ＰＴＰ包装体の蓋材には視認性や前記バーコードなどの読み取りを良好にするため、アルミニウム箔上に白着色層を設けて、その上にバーコードの印刷を施すことがよく行われている」（【０００４】）ことが記載されている。
　そうすると、甲１発明は、ＰＴＰ包装体のアルミニウム箔などからなる蓋材に対して設けられる白着色層の白インキであることが理解できる。
　そして、ＰＴＰ包装体は医薬品の錠剤やカプセル剤に対する包装体であるから、一般に、乱雑に扱われることはなく、ＰＴＰ包装体の白色層に白色層を削ぐような摩擦が加えられることは想定されていないといえる。しかも、ＰＴＰ包装体は錠剤やカプセルを取り出した後は、直ちに廃棄されるものである。そうすると、金属に対して密着性や耐摩擦性が求められる金属コーティングや金属化されたフィルムの保護コーティングといったものとは異なり、甲１発明によって形成される白着色層は、アルミニウム箔に対する密着性や耐摩擦性は求められていないというべきである。
　
　これに対し、甲３には、塩化ビニル−酢酸ビニル共重合樹脂である「ビンノール（登録商標）Ｅ１５／４５Ｍ」、「ビンノール（登録商標）Ｈ１５／４５Ｍ」、「ビンノール（登録商標）Ｈ１５／４５Ｍ　ｓｐｅｃｉａｌ」及び「ビンノール（登録商標）Ｈ３０／４８Ｍ」について、それらの酸価が１〜２５ｍｇＫＯＨ／ｇの範囲内のものであり、いずれも、金属コーティング、金属化されたフィルムの保護コーティング、グラビア印刷用の印刷インキに用いられるものであって、ビンノール（登録商標）Ｍグレードのようなカルボキシル基を含むものは金属基材によく接着することが記載されている。
　しかしながら、上述したように、甲１発明においては、アルミニウム箔に対する密着性や耐摩擦性が良好なバインダー樹脂を用いることが望ましいという課題を見出すことができず、甲１発明において、甲３又は甲４に記載された酸価が１〜２５ｍｇＫＯＨ／ｇの範囲内の塩化ビニル−酢酸ビニル共重合樹脂をバインダー樹脂として採用する動機付けがあるとはいえない。
　そして、本件明細書【００１８】には、「塩化ビニル−酢酸ビニル共重合樹脂が酸価１〜２５ｍｇＫＯＨ／ｇを有する場合にアルミニウムとの密着性が飛躍的に向上する」ことが記載され、同【００７１】の【表３】には、そのような塩化ビニル−酢酸ビニル共重合樹脂をバインダー樹脂として含むグラビアインキによる、アルミ箔、アルミ蒸着ＰＥＴ、及び、アルミ蒸着ＣＰＰに印刷されたインキ被膜について、密着性、耐水性、及び、耐摩擦性が良好なことが確認されており、本件発明１は、上記相違点２に係る発明特定事項を備えることで、格別顕著な作用効果を奏するものと認められる。
　
　また、甲５〜２０には、本件発明１の上記相違点２に係る発明特定事項は開示されていない。
　したがって、相違点１、３について検討するまでもなく、本件発明１は、甲１発明及び甲３、４に記載された発明、並びに、甲５〜２０に記載された事項に基いて、当業者が容易に発明をすることができたものである、とはいえない。
　イ　甲２発明を主引用発明とした場合
　甲２発明は、甲１発明において、「アルミナ処理又はアルミナ・シリカ処理の酸化チタン」を「アルミナ処理又はアルミナ・ジルコニア処理の酸化チタン」としたものであり、甲２発明の「アルミナ処理又はアルミナ・ジルコニア処理の酸化チタン」は、本件発明１の「顔料」に相当するものである。
　また、甲２発明は、甲１発明と同様に、ＰＴＰ包装体のアルミニウム箔などからなる蓋材に対して設けられる白着色層の白インキである。
　なお、甲２には、「塩化ビニル・酢酸ビニル系共重合樹脂」ついての例示はない。
　そうすると、本件発明１と甲２発明とは、甲１発明と同様な一致点及び相違点を有するものであり、上記アで述べた理由と同様な理由から、本件発明１は、甲２発明及び甲３、４に記載された発明、並びに、甲５〜２０に記載された事項に基いて、当業者が容易に発明をすることができたものである、とはいえない。
　ウ　甲３発明を主引用発明とした場合
　甲３発明の「ビンノール（登録商標）Ｈ１５／４５Ｍ」及び「メチルエチルケトン／酢酸エチルの１／１混合物の２０％溶液」は、本件発明１の「バインダー樹脂」及び「ケトン系有機溶剤およびエステル系有機溶剤を含み、質量比（ケトン系有機溶剤／エステル系有機溶剤）が８５／１５〜５０／５０である」「有機溶剤」にそれぞれ相当する。
　そして、本件発明１の「アルミニウム基材用グラビアインキ」と甲３発明の「ビンノール（登録商標）Ｈ１５／４５Ｍの溶液」とは、溶液である点で共通する。
　また、甲３発明の「ビンノール（登録商標）Ｈ１５／４５Ｍ」の酸価は、本件発明１の範囲に含まれる。
　なお、甲３発明には、磁性粉は含まれない。
　そうすると、本件発明１と甲３発明とは、
「バインダー樹脂、および有機溶剤を含有する溶液であって、前記バインダー樹脂が、酸価が１〜２５ｍｇＫＯＨ／ｇである塩化ビニル−酢酸ビニル共重合樹脂（Ａ）からなり、
　有機溶剤が、ケトン系有機溶剤およびエステル系有機溶剤を含み、質量比（ケトン系有機溶剤／エステル系有機溶剤）が８５／１５〜５０／５０である溶液。（ただし、磁性粉を含有する場合を除く。）」である点で一致し、次の点で相違が認められる。
（相違点４）
　溶液の成分について、本件発明１は「顔料」を含むのに対し、甲３発明は、含まない点。
（相違点５）
　溶液の用途について、本件発明１は、「アルミニウム基材用グラビアインキ」であるのに対し、甲３発明の用途は規定されていない点。
　ここで、事案に鑑み、まず、相違点５について検討する。
　甲３には、ビンノール（登録商標）Ｈ１５／４５Ｍは、グラビア印刷用の印刷インキとして用いられること、及び、アルミ箔のヒートシール可能なコーティングに理想的なバインダーであることは記載されているものの、ビンノール（登録商標）Ｈ１５／４５Ｍの溶液について、「インキ」の「アルミニウム基材用」としての用途は例示されていない。
　また、甲３発明について、「アルミニウム基材用」の「インキ」としての用途が当業者にとって自明なものとはいえない。
　一方、甲１、２には、アルミニウム箔に対するインキが記載されているものの、上記アで述べたように、甲１、２に記載されたインキによる白着色層は、アルミニウム箔に対する密着性や耐摩擦性は求められているものとはいえず、甲３発明をアルミニウム基材に対するインキに適用する動機付けがあるとはいえない。
　また、甲５〜２０には、甲３発明のような、酸価が１〜２５ｍｇＫＯＨ／ｇである塩化ビニル−酢酸ビニル共重合樹脂をバインダーとするインキを「アルミニウム基材用」とすることは記載も示唆もされていない。
　これに対し、上記アで述べたように、本件発明１は、アルミニウム基材のインキ被膜が、密着性、耐水性、及び、耐摩擦性が良好なものとなるという、「アルミニウム基材用」として、甲３発明からは予測し得ない格別顕著な作用効果を奏するものである。
　
　したがって、相違点４について検討するまでもなく、本件発明１は、甲３発明及び甲１、２に記載された発明、並びに、甲５〜２０に記載された事項に基いて、当業者が容易に発明をすることができたものである、とはいえない。
　エ　甲４発明を主引用発明とした場合
　甲３発明と甲４発明とに差異はなく、甲３発明と同様に、本件発明１は、甲４発明及び甲１、２に記載された発明、並びに、甲５〜２０に記載された事項に基いて、当業者が容易に発明をすることができたものである、とはいえない。
（２）本件発明２〜６について
　本件発明２〜６は、本件発明１を直接的又は間接的に引用しさらに限定するものであるから、本件発明１と同様に、甲１発明〜甲４発明、及び、甲５〜２０に記載された事項に基いて、当業者が容易に発明をすることができたものである、とはいえない。
（３）まとめ
　以上のとおり、申立人の理由１〜理由３には、理由がない。　
２．（理由４）について
　「ケトン系有機溶剤／エステル系有機溶剤が質量比」について、本件明細書には、「ケトン系有機溶剤／エステル系有機溶剤が質量比で８５／１５〜５０／５０の範囲が保存安定性により優れる」（【００４１】）ことが記載され、実施例１〜６では、「ケトン系有機溶剤／エステル系有機溶剤が質量比で７０／３０」のものが保存安定性に優れることが確認されている。
　そして、平成３１年１月２８日付け意見書において、当該質量比が８５／１５（参考実施例２）のもの、及び、当該質量比が５０／５０（参考実施例３）のものについて、保存安定性に優れることが示されている。
　そうすると、当該「質量比（ケトン系有機溶剤／エステル系有機溶剤）が８５／１５〜５０／５０」の範囲全体で保存安定性に優れたものとなることを認識することができるといえる。
　
　したがって、申立人の上記理由４には理由がない。
第６　むすび
　以上のとおり、特許異議の申立ての理由及び証拠によっては、請求項１〜６に係る特許を取り消すことはできない。　
　また、他に請求項１〜６に係る特許を取り消すべき理由を発見しない。
　よって、結論のとおり決定する。
【異議決定日】
令和２年１月７日（２０２０．１．７）